(57)【要約】【課題】常温揮散性ピレスロイド化合物を含有する防虫材本体が保持材で保持された防虫材において、有効成分である常温揮散性ピレスロイド化合物本来の防虫効力を発揮できる防虫材を提供すること。【解決手段】常温揮散性ピレスロイド化合物を含有する防虫材本体が、ポリエチレンナフタレート樹脂で構成された保持材で保持された防虫材、及び常温揮散性ピレスロイド化合物を含有する防虫材本体が、少なくとも内面がポリエチレンナフタレート樹脂製の通気性を有するケースに、収納されてなる防虫材。【選択図】  なし【特許請求の範囲】
【請求項１】
常温揮散性ピレスロイド化合物を含有する防虫材本体が、ポリエチレンナフタレート樹脂で構成された保持材で保持された防虫材。
【請求項２】
常温揮散性ピレスロイド化合物を含有する防虫材本体が、少なくとも内面がポリエチレンナフタレート樹脂製の通気性を有するケースに、収納されてなる請求項１記載の防虫材。
【請求項３】
防虫材本体が平板状であることを特徴とする請求項１又は請求項２記載の防虫材。
【請求項４】
常温揮散性ピレスロイド化合物が式（１）
2004254598.tif 000005
（式中、Ｒは水素原子、メチル基、メトキシ基またはメトキシメチル基を表し、Ｘ，Ｙはそれぞれ独立して塩素原子、水素原子またはメチル基を表す。）
で示される化合物であることを特徴とする請求項１〜３いずれか１項記載の防虫材。
【請求項５】
常温揮散性ピレスロイド化合物が、２，３，５，６−テトラフルオロ−４−メチルベンジル  ３−（１−プロペニル）−２，２−ジメチルシクロプロパンカルボキシラート、２，３，５，６−テトラフルオロ−４−メトキシメチルベンジル  ３−（１−プロペニル）−２，２−ジメチルシクロプロパンカルボキシラート、２，３，５，６−テトラフルオロ−４−メトキシベンジル  ３−（１−プロペニル）−２，２−ジメチルシクロプロパンカルボキシラート及び２，３，５，６−テトラフルオロベンジル  ３−（２，２−ジクロロビニル）−２，２−ジメチルシクロプロパンカルボキシラートから選ばれる少なくとも１種である請求項１〜３いずれか１項記載の防虫材。
【発明の詳細な説明】
【０００１】
【発明の属する技術分野】
本発明は防虫材、とりわけ洋服ダンス、衣装ケース等における害虫防除に適した衣料防虫材に関する。
【０００２】
【従来の技術】
洋服ダンス、引き出し、収納箱等における衣料害虫防除のために、常温揮散性ピレスロイド化合物を有効成分とする防虫材本体が樹脂製の保持材で保持された防虫材が広く使用されている。そして、これら防虫材の保持材の材質は、価格、加工性等の点からポリプロピレン樹脂が用いられるのが一般的である。
【０００３】
【特許文献１】
特開昭６０−１６１９０８号公報
【０００４】
【発明が解決しようとする課題】
しかしながら、ポリプロピレン樹脂製の保持材は常温揮散性ピレスロイド化合物を吸収する性質を有し、かつ、一旦ポリプロピレンに吸収された常温揮散性ピレスロイド化合物はほとんど揮散しないため、防虫材本体に使用した有効成分量に比較して十分に効力を発揮しない場合があった。
本発明は、常温揮散性ピレスロイド化合物を含有する防虫材本体が保持材で保持された防虫材において、有効成分である常温揮散性ピレスロイド化合物本来の防虫効力を発揮できる防虫材を提供することを課題とする。
【０００５】
【課題を解決するための手段】
本発明者等は、かかる事情に鑑みて防虫材本体を保持する保持材の材質について種々検討した結果、ポリエチレンナフタレート樹脂が、常温揮散性ピレスロイド化合物を吸収し難いことから、防虫材本体の保持材の材質として適することを見出し、本発明を完成した。
即ち、本発明は、常温揮散性ピレスロイド化合物を含有する防虫材本体が、ポリエチレンナフタレート樹脂で構成された保持材で保持された防虫材を提供する。本発明は、また、常温揮散性ピレスロイド化合物を含有する防虫材本体が、少なくとも内面がポリエチレンナフタレート樹脂製の通気性を有するケースに、収納されてなる防虫材をも提供する。
【０００６】
【発明の実施の形態】
本発明において、常温揮散性ピレスロイド化合物とは、２５℃における蒸気圧が１．０×１０−５ｍｍＨｇ以上あるピレスロイド化合物をいう。ここで、蒸気圧はＪ．Ｃｈｒｏｍａｔｏｇｒａｐｈｙ  Ａ  ７４９（１９９６）ｐｐ．１２３−１２９に記載された方法により測定した数値を意味する。
【０００７】
本発明の防虫材に用いられる常温揮散性ピレスロイド化合物としては、例えば式（１）
式（１）
2004254598.tif 000002
（式中、Ｒは水素原子、メチル基、メトキシ基またはメトキシメチル基を表し、Ｘ，Ｙはそれぞれ独立して塩素原子、水素原子またはメチル基を表す。）
で示される化合物、及び１−エチニル−２−メチル−２−ペンテニル  ３−（２−メチル−１−プロペニル）−２，２−ジメチルシクロプロパンカルボキシレートが挙げられる。
式（１）で示される化合物としては、具体的には例えば、２，３，５，６−テトラフルオロ−４−メチルベンジル  ３−（１−プロペニル）−２，２−ジメチルシクロプロパンカルボキシラート、２，３，５，６−テトラフルオロ−４−メトキシメチルベンジル  ３−（１−プロペニル）−２，２−ジメチルシクロプロパンカルボキシラート、２，３，５，６−テトラフルオロ−４−メトキシベンジル３−（１−プロペニル）−２，２−ジメチルシクロプロパンカルボキシラート及び２，３，５，６−テトラフルオロベンジル  ３−（２，２−ジクロロビニル）−２，２−ジメチルシクロプロパンカルボキシラートが挙げられる。
これらの化合物は公知の化合物であるか、公知の方法に準じた方法により製造することができる。
本発明の防虫材には、これらの常温揮散性ピレスロイド化合物を単独で用いても、２種類以上混合して用いても良い。
【０００８】
本発明における防虫材本体は、防虫材本体基材に前記の常温揮散性ピレスロイド化合物を含有させたものである。
ここで防虫材本体基材の材質は、有効量の常温揮散性ピレスロイド化合物を保持することができ、かつ室温付近の温度において常温揮散性ピレスロイド化合物を適度に揮散させ得る材質であり、例えば紙、織布、不織布、リンター、パルプ、木材等の繊維材質及びセラミック板、素焼板等の多孔質材質が挙げられる。
【０００９】
本発明における常温揮散性ピレスロイド化合物を含有する防虫材本体は、例えば適切な形状、大きさに成形した防虫材本体基材に常温揮散性ピレスロイド化合物を含浸させることにより製造することができる。防虫材本体の形状は、通常厚さ０．０１〜０．５ｍｍ程度の平板状であり、大きさは防虫材を使用する空間の容積等によって変化し得るが、通常は１×１ｃｍ〜２０×２０ｃｍの範囲である。本発明において、防虫材本体に含有される常温揮散性ピレスロイド化合物の量は、通常防虫材本体１ｃｍ３あたり３０〜３００ｍｇの割合であるが、防虫材本体の大きさ、材質、本発明の防虫材を適用する場所、使用期間等に応じて適宜決定することができる。
【００１０】
本発明の防虫材本体は、常温揮散性ピレスロイド化合物の他に、例えばピレスロイド共力剤［ビス−（２，３，３，３−テトラクロロプロピル）エーテル（Ｓ−４２１）、Ｎ−（２−エチルヘキシル）ビシクロ［２．２．１］ヘプト−５−エン−２，３−ジカルボキシイミド（ＭＧＫ−２６４）および５−［［２−（２−ブトキシエトキシ）エトキシ］メチル］−６−プロピル−１，３−ベンゾジオキソール（ピペロニルブトキシド）等］、酸化防止剤（ＢＨＴ等）、紫外線吸収剤、殺菌剤及び／又は揮散調節剤用の成分を含有していてもよい。
【００１１】
本発明の防虫材における保持材はポリエチレンナフタレート（以下、ＰＥＮと記す。）樹脂で構成されたことを特徴とする。
ここで、ＰＥＮ樹脂とはエチレングリコールとナフタレン−２，６−ジカルボン酸とからなるポリエステル樹脂であり、以下の式で示される。
2004254598.tif 000003
本発明に用いられるＥＶＯＨ樹脂にはさらに、滑剤、安定剤、衝撃・強度補強剤、抗酸化剤、耐候性改良剤、顔料、加工助剤、耐熱性改良剤等を含有されていても良い。
【００１２】
本発明において、ＰＥＮ樹脂で構成された保持材とは、保持材の全部又は一部がＰＥＮ樹脂製であることを意味し、少なくとも防虫材本体と保持材との当接部分がＰＥＮ樹脂製であることを要する。本発明におけるＰＥＮ樹脂で構成された保持材としては、例えば保持材全体がＰＥＮ製である保持材、及び保持材の防虫材本体に近接する面にＰＥＮ樹脂の層が形成されている保持材が挙げられる。
本発明におけるＰＥＮ樹脂で構成された保持材の形状は、防虫材本体に含有される常温揮散性ピレスロイド化合物が揮散できるように通気性を有する形状であり、使用の便宜の点から防虫材本体を収納できるケース状であることが好ましい。
【００１３】
本発明におけるＰＥＮ樹脂で構成された保持材の形状がケース状である場合には、該ケースの少なくとも内面がＰＥＮ樹脂製であり、全体がＰＥＮ樹脂製であってもよい。
このようなケースの形状の具体例としては、例えば実公昭６３−８２２３号公報に記載された、内部に防虫材本体収納用空間を有し、多数の揮散穴を有する成形体からなり、吊支具を設けた形状が挙げられる。
【００１４】
本発明における保持材は、ＰＥＮ樹脂を通常の方法で保持材の形状に成形する、及び他の汎用樹脂を通常の方法で保持材の形状に成形してから防虫材本体に近接する面にＰＥＮ樹脂の層を形成させる等の方法により製造することができる。
なお、成形の際に発泡剤を加えることもできる。
【００１５】
このようにして得られた保持材に防虫材本体を保持させる（例えば、保持材がケース状である場合は、防虫材本体をケースに収納する）ことにより、本発明の防虫材を得ることができる。
【００１６】
このようにして得られた本発明の防虫材は通常、バリア性のあるフイルムで密閉保存され、使用時に開封して、洋服ダンス、引き出し、収納箱等に設置することにより使用される。
【００１７】
本発明の防虫材は、防虫活性が高く少量で効果を発揮する常温揮散性ピレスロイド化合物（例えば式（１）で示される化合物）を有効成分として用いる場合に特に有効である。
【００１８】
【実施例】
次に実施例を挙げて本発明を詳細に説明するが、本発明はこれらの例のみに限定されるものではない。
【００１９】
実施例１
ＰＥＮ樹脂（帝人株式会社製、商品名：テオネックスＴＮ８０６５）を温度３００℃で５分間予備加熱し、付いでプレス成形（３００℃、１００ｋｇ／ｃｍ３、５分間）することにより、折りたたむと外寸が６×１１ｃｍの図１に示す形状となるＰＥＮ樹脂製ケースを製造する。このケースに５×１０ｃｍ、厚さ０．２５ｍｍの不織布に２，３，５，６−テトラフルオロ−４−メチルベンジル  １Ｒ−ｔｒａｎｓ−３−（１−プロペニル）−２，２−ジメチルシクロプロパンカルボキシラート（１−プロペニル基の幾何異性体比率はＥ／Ｚ＝約８／１）１００ｍｇを含浸させた防虫材本体を収納して、本発明の防虫材を得る。
【００２０】
試験例２
６×４ｃｍの濾紙に有効成分として２，３，５，６−テトラフルオロ−４−メチルベンジル  １Ｒ−ｔｒａｎｓ−３−（１−プロペニル）−２，２−ジメチルシクロプロパンカルボキシラート（１−プロペニル基の幾何異性体比率はＥ／Ｚ＝約８／１；以下、化合物１と記す。）を２００ｍｇ含浸させて得られた薬液含浸体を、表２に示す材質の樹脂板（７×５ｃｍ、厚さ１ｍｍ）２枚でサンドイッチ状にはさみ、バリア性を有する袋に封入して４０℃恒温器中で２週間保温した。その後、袋を開封して、樹脂板表面を取り出し洗浄した後、樹脂板内部に吸着された化合物１の量を分析した。また、別途、それ以外の部分（薬液含浸体、袋の内面、樹脂板表面等）の２，３，５，６−テトラフルオロ−４−メチルベンジル１Ｒ−ｔｒａｎｓ−３−（１−プロペニル）−２，２−ジメチルシクロプロパンカルボキシラートの量を分析し、２，３，５，６−テトラフルオロ−４−メチルベンジル  １Ｒ−ｔｒａｎｓ−３−（１−プロペニル）−２，２−ジメチルシクロプロパンカルボキシラートの樹脂板内部における吸着率を求めた。
２，３，５，６−テトラフルオロ−４−メチルベンジル  １Ｒ−ｔｒａｎｓ−３−（１−プロペニル）−２，２−ジメチルシクロプロパンカルボキシラートに代えて、２，３，５，６−テトラフルオロ−４−メトキシメチルベンジル  １Ｒ−ｔｒａｎｓ−３−（１−プロペニル）−２，２−ジメチルシクロプロパンカルボキシラート（１−プロペニル基の幾何異性体比率はＥ／Ｚ＝約８／１；以下、化合物２と記す。）を用いた以外は前記と同様にして試験を行い、２，３，５，６−テトラフルオロ−４−メトキシメチルベンジル  １Ｒ−ｔｒａｎｓ−３−（１−プロペニル）−２，２−ジメチルシクロプロパンカルボキシラートの樹脂板内部における吸着率を同様に求めた。結果を表１に示す。
【００２１】
【表１】
2004254598.tif 000004
【００２２】
【発明の効果】
本発明によれば、有効成分である常温揮散性ピレスロイド化合物が保持材の樹脂に吸収されることなく、本来の防虫効力を発揮できる防虫材を提供することが可能となる。
【図面の簡単な説明】
【図１】本発明防除材の形状の一例を示す斜視図である。
【図１】
2004254598.tif 000006